(57)【特許請求の範囲】
【請求項１】
１０〜９０重量％のオレフィン系樹脂と、このオレフィン系樹脂と合わせて１００重量％になる１０〜９０重量％のスチレン系樹脂と、前記オレフィン系樹脂と前記スチレン系樹脂の合計１００重量部に対して５〜２０重量部のオレフィンースチレンブロック共重合体とを含有する樹脂組成物において、有機系で白色の添加剤を少なくとも１種類以上含有し、その平均粒子径が２〜４０μｍであることを特徴とする樹脂組成物。
【請求項２】
前記白色の添加剤の添加量が１〜５重量部である請求項1記載の樹脂組成物。
【請求項３】
１０〜９０重量％のオレフィン系樹脂と、このオレフィン系樹脂と合わせて１００重量％になる１０〜９０重量％のスチレン系樹脂と、前記オレフィン系樹脂と前記スチレン系樹脂の合計１００重量部に対して５〜２０重量部のオレフィンースチレンブロック共重合体とを含有する樹脂組成物において、添加前の樹脂組成物よりも屈折率が大きい無機系で平均粒子径が０．１〜１０μｍの硫酸バリウムを白色の添加剤として含有することを特徴とする樹脂組成物。
【請求項４】
前記硫酸バリウムが３〜１０重量部を含有する請求項３記載の樹脂組成物。
【請求項５】
屈折率が２．０以上である無機系白色添加剤が０．００００１重量部以上の割合で併用されている請求項1、請求項２、請求項３または請求項４記載の樹脂組成物。
【請求項６】
非イオン系の界面活性剤が０．１〜３．０重量部添加されている請求項１、請求項２、請求項３または請求項４記載の樹脂組成物。
【請求項７】
紫外線吸収剤および光安定剤の少なくとも一方のうち少なくとも１種以上が０．１重量部以上添加されている請求項１、請求項２、請求項３または請求項４記載の樹脂組成物。
【請求項８】
オレフィン系樹脂およびスチレン系樹脂の２つの材料のメルトインデックス（Ｍｌ）値の差が０〜１０である請求項１記載の樹脂組成物。
【請求項９】
１０〜９０重量％のオレフィン系樹脂と、このオレフィン系樹脂と合わせて１００重量％になる１０〜９０重量％のスチレン系樹脂と、前記オレフィン系樹脂およびスチレン系樹脂の合計１００重量部に対して５〜２０重量部のオレフィンースチレンブロック共重合体を含有する樹脂組成物において、前記樹脂組成物に３〜１０重量部の硫酸バリウム、０．００００１重量部以上の酸化チタン、０．１〜３重量部のアルキルジエタノールアミン、０．１〜０．５重量部のベンゾトリアゾール系紫外線吸収剤、０．１〜０．５重量部のヒンダードアミン系光安定剤が添加されたことを特徴とする樹脂組成物。
【請求項１０】
請求項１、請求項２、請求項３、請求項４、請求項５、請求項６、請求項７、請求項８または請求項９記載の樹脂組成物を成形した成形体。
【発明の詳細な説明】
【０００１】
【発明の属する技術分野】
本発明は、樹脂組成物およびこれを成形してなる光学用等の成形体に関するものである。さらに詳しくは，可視光線の拡散性と透過性のバランスが良好な白色系の樹脂組成物、およびこれを成形してなる可視光線の拡散性と透過性のバランスが良好な白色系の光学用などの成形体に関するものである。
【０００２】
【従来の技術】
従来、照明カバーなどの白色系光透過用部品には、透明なスチレン系樹脂、またはアクリル系樹脂に光拡散剤などを添加した組成物が使用されていた。
【０００３】
しかし、スチレン系樹脂は耐候性、耐衝撃性、耐薬品性に劣るといった問題点があった。
【０００４】
一方、アクリル系樹脂は、耐候性（耐黄変性）に優れるものの、衝撃強度が低く、任意の形状に賦形する成形サイクルが長く、吸湿性を有するために材料の予備乾燥工程が必要になるという問題点があった。
【０００５】
このような問題点を解決するために、ゴム状の重合体を分散させた樹脂組成物を積層する（特開平１１−１０５２０７号、光拡散性積層樹脂板）などの試みがなされているが製造工程が複雑である。
【０００６】
前記問題点に対して我々が特願２００１−０３３２９３で提案した、オレフィン系樹脂とポリスチレン系樹脂およびオレフィンースチレンブロック共重合体で構成される樹脂組成物は、前記したスチレン樹脂やアクリル樹脂と比較して、耐衝撃性や耐薬品性において優れるとともに吸湿性が低く、成形性にも優れている。
【０００７】
【発明が解決しようとする課題】
しかしながら，可視光線の透過性が高すぎる一方、拡散性が低くてそのバランスが悪く、かつ耐候性が悪いため、光透過用部品の樹脂組成物としては不適であった。
【０００８】
本発明は、上記従来の問題点に鑑み、可視光線の拡散性と透過性のバランスがよく、耐候性や耐薬品性、成形性にも優れ、かつ耐衝撃性にも優れた光透過性の樹脂組成物およびその成形体を提供することを目的とする。
【０００９】
【課題を解決するための手段】
請求項１記載の樹脂組成物は、１０〜９０重量％のオレフィン系樹脂と、このオレフィン系樹脂と合わせて１００重量％になる１０〜９０重量％のスチレン系樹脂と、前記オレフィン系樹脂と前記スチレン系樹脂の合計１００重量部に対して５〜２０重量部のオレフィンースチレンブロック共重合体とを含有する樹脂組成物において、有機系で白色の添加剤を少なくとも１種類以上含有し、その平均粒子径が２〜４０μｍであることを特徴とするものである。
【００１０】
請求項１記載の樹脂組成物によれば、暗すぎず、まぶしすぎず、光源のイメージレス等、可視光線の透過率と拡散性のバランスがよく、長期間使用しても紫外線による耐候変色性もなく、かつ挨などがつきにくく、耐衝撃性に優れる。
【００１３】
請求項２記載の樹脂組成物は、請求項１において、前記白色の添加剤の添加量が１〜５重量部である。
【００１４】
請求項２記載の樹脂組成物によれば、請求項１と同様な効果がある。
【００１５】
請求項３記載の樹脂組成物は、１０〜９０重量％のオレフィン系樹脂と、このオレフィン系樹脂と合わせて１００重量％になる１０〜９０重量％のスチレン系樹脂と、前記オレフィン系樹脂と前記スチレン系樹脂の合計１００重量部に対して５〜２０重量部のオレフィンースチレンブロック共重合体とを含有する樹脂組成物において、添加前の樹脂組成物よりも屈折率が大きい無機系で平均粒子径が０．１〜１０μｍの硫酸バリウムを白色の添加剤として含有することを特徴とするものである。
【００１６】
請求項３記載の樹脂組成物によれば、請求項１と同様な効果がある。
【００１９】
請求項４記載の樹脂組成物は、請求項３において、前記硫酸バリウムが３〜１０重量部を含有するものである。
【００２０】
請求項４記載の樹脂組成物によれば、請求項１と同様な効果がある。
【００２１】
請求項５記載の樹脂組成物は、請求項１、請求項２、請求項３または請求項４において、屈折率が２．０以上である無機系白色添加剤が０．００００１重量部以上の割合で併用されているものである。
【００２２】
請求項５記載の樹脂組成物によれば、請求項１と同様な効果がある。
【００２３】
請求項６記載の樹脂組成物は、請求項１、請求項２、請求項３または請求項４において、非イオン系の界面活性剤が０．１〜３．０重量部添加されているものである。
【００２４】
請求項６記載の樹脂組成物によれば、請求項１と同様な効果がある。
【００２５】
請求項７記載の樹脂組成物は、請求項１、請求項２、請求項３または請求項４において、紫外線吸収剤および光安定剤の少なくとも一方のうち少なくとも１種以上が０．１重量部以上添加されているものである。
【００２６】
請求項７記載の樹脂組成物によれば、請求項１と同様な効果がある。
【００２７】
請求項８記載の樹脂組成物は、請求項１において、オレフィン系樹脂およびスチレン系樹脂の２つの材料のメルトインデックス（Ｍｌ）値の差が０〜１０である。
【００２８】
請求項８記載の樹脂組成物によれば、請求項１と同様な効果がある。
【００２９】
請求項９記載の樹脂組成物は、１０〜９０重量％のオレフィン系樹脂と、このオレフィン系樹脂と合わせて１００重量％になる１０〜９０重量％のスチレン系樹脂と、前記オレフィン系樹脂およびスチレン系樹脂の合計１００重量部に対して５〜２０重量部のオレフィンースチレンブロック共重合体を含有する樹脂組成物において、前記樹脂組成物に３〜１０重量部の硫酸バリウム、０．００００１重量部以上の酸化チタン、０．１〜３重量部のアルキルジエタノールアミン、０．１〜０．５重量部のベンゾトリアゾール系紫外線吸収剤、０．１〜０．５重量部のヒンダードアミン系光安定剤が添加されたことを特徴とするものである。
【００３０】
請求項９記載の樹脂組成物によれば、請求項１と同様な効果がある。
【００３１】
請求項１０記載の成形体は、請求項１、請求項２、請求項３、請求項４、請求項５、請求項６、請求項７、請求項８または請求項９記載の樹脂組成物を成形したものである。
【００３２】
請求項１０記載の成形体によれば、請求項１、請求項２、請求項３、請求項４、請求項５、請求項６、請求項７、請求項８または請求項９と同様な効果がある。
【００３３】
【発明の実施の形態】
以下、本発明を詳細に説明する。
【００３４】
本発明の（ａ）成分であるオレフィン系樹脂とは，超高分子量ポリエチレン、高密度ポリエチレン、中密度ポリエチレン、低密度ポリエチレン、メタロセンポリエチレン、半架橋型ポリエチレン、ポリフロピレン樹脂などがあり，所要の形状に成形加工できるものであれば特に限定されるものではないが、中でも構造体としての強度に優れ、成形性も比較的良好な、密度が０．９５５〜０．９７５ｇ／ｃｍ3 である高密度ポリエチレンが媒質として好適に使用される。密度が０．９５５ｇ／ｃｍ3 未満では、剛性が低下する傾向にあり、０．９７５ｇ／ｃｍ3 を超えると耐衝撃強度が低下する傾向にある。
【００３５】
（ａ）成分の割合は、１０〜９０重量％、好ましくは１０〜４５重量％である。１０重量％末満では十分な効果が得られず、また４５重量％を超えると剛性が低下するとともに剥離が生じやすく、もろくなるため好ましくない。
【００３６】
（ｂ）成分であるスチレン系樹脂とは、スチレンモノマーを重合して得られるもので一般用（ＧＰ）ポリスチレン樹脂、耐衝撃性（Ｈｌ）ポリスチレン樹脂などがあり、所要の形状に成形できるものであれば特に限定されるものではない。また、α−メチルスチレンなどのアルキル置換スチレンも使用できる。またさらに、例えばブチルアクリレートなどのアルキルアクリレートを一部、共重合してもよい。また例えば、ポリブタジエン、スチレン−ブタジエン共重合体、ポリイソプレンなどのゴム状重合体で強化したものであってもよい。
【００３７】
ここで、（ｂ）成分の屈折率は１．５２〜１．５６であることが好ましく、１．５３〜１．５５であることがより好ましい。具体的にいえば、例えば、Ａ＆Ｍスチレン社製「ＳＸシリーズ」、電気化学工業社製「ＴＸポリマー」，大日本化学工業社製「クリアパット」等を好適に使用しうる。
（ｂ）成分の割合は、１０〜９０重量％、好ましくは６０〜８０重量％である。１０重量％未満では剛性が低下すると共に、剥離が生じやすく、もろくなるため好ましくない。また９０重量％を超えると衝撃性が向上しないばかりか、耐薬品性が低下するため好ましくない。
【００３８】
本発明の（ｃ）成分であるオレフィンースチレンブロック共重合体は、スチレン含育量が１５重量％以上であることが好ましく、２０〜８０重量％であることがより好ましい。スチレン含有量が１５重量％未満では、剥離が生じると共に、割れ状態がガラス状となり、好ましくない。
【００３９】
オレフィンースチレンブロック共重合体としては、例えば、スチレンーブタジェンブロック共重合体の水素添加物、スチレンーイソプレンブロック共重合体の水素添加物などがあげられる。
【００４０】
また、スチレンに変えてα−メチルスチレンなどのアルキル置換スチレン，およびそれらの混合物も使用できる。
【００４１】
これらの内でも，耐候性の観点から水添ブロック共重合体が好ましく、特に水添スチレンーブタジエンブロック共重合体が好ましい。
【００４２】
ブロック共重合体のブロック構造は特に限定されず、ジブロック、トリブロック、ラジアルテレブロックのいずれでも良い。
【００４３】
具体的には、例えば、旭化成工業社製「タフテックＨ」、クラレ製「セプトン」、日本合成ゴム社製「ＤＹＮＡＲＯＮ」、「ハイプラー」等を好適に使用しうる。
【００４４】
（ｃ）成分の割合は，（ａ）オレフィン系樹脂と（ｂ）スチレン系樹脂の合計１００重量部に対して、５〜２０部である。５重量部末満では、剥離が生じやすいとともに割れ状態がガラス状となり、好ましくない。また、２０重量部を超えると剛性が低下するとともに、コスト高となり好ましくない。
【００４５】
このような基材となる樹脂組成物に、基材と異なる屈折率を有する無機系、または有機系の白色微粒子を少な＜とも１種類以上、すなわち１もしくは複数種を組み合わせて添加する。このような白色微粒子として、硫酸バリウム、酸化チタン、炭酸カルシウム、リン酸カルシウム、酸化亜鉛、水酸化マグネシウム、酸化マグネシウム、炭酸マグネシウム、アルミナ、酸化セリウム、ステアリン酸マグネシウム、ステアリン酸リチウム、ステアリン酸カルシム、ステアリン酸亜鉛、ステアリン酸バリウムなどの無機粒子、およびこれらの無機粒子に表面処理を施したものや、架橋または高分子スチレン系樹脂粒子、架橋または高分子量アクリル系樹脂粒子、架橋シロキサン系樹脂粒子などの有機粒子が挙げられるが、公知のものであれば特に限定されるものではない。
【００４６】
本発明の目的を達成するためには、少量の添加で可視光線の透過性を損なわずに光拡散性を向上させることが可能な、有機系微粒子を用いることが好ましい。また有機系微粒子は無機系微粒子と比較して比重が小さいため、得られる組成物の比重、およびその成形体の重量増加を抑制できる。
【００４７】
また、この有機微粒子の平均粒子径は２〜４０μｍであることが好ましい。微粒子の粒子径が２μｍ未満である場合、隠蔽性が低いために少量添加では光拡散性は向上しない。また、粒子径が４０μｍを超えた場合は、適度な光拡散性を得るために多量の粒子を分散させる必要があり、耐衝撃性も低下する。
【００４８】
この有機系粒子の割合は，（ａ）オレフィン系樹脂と（ｂ）スチレン系樹脂の合計１００重量部に対して１〜５重量部である。１重量部未満では、隠蔽性が低い。また５重量部を超えると成形性が定価するとともに、耐候性が極端に低下するため好ましくない。
【００４９】
また、可視光線の透過性を損なわずに適度な光拡散性を付与し、耐候性をさらに向上させた樹脂組成物を得るためには、（ａ）オレフィン系樹脂と（ｂ）スチレン系樹脂、および（ｃ）オレフィンースチレンブロック共重合体からなる樹脂組成物（屈折率：１．５３）よりも屈折率が大きい無機系の白色粒子を用いることが望ましい。なぜなら，無機系の白色粒子は有機系の白色粒子と比較して紫外線による劣化が少なく、耐候性に優れているためである。このような無機系の白色粒子は例えば、炭酸カルシウム（１．６０）、硫酸バリウム（１．６４）、酸化チタン（２．７）、酸化亜鉛（２．０１）、水酸化マグネシウム（１．５６）、酸化マグネシウム（１．７４）、アルミナ（１．７７）が挙げられるが、粒子の形状などは特に限定されるものではなく、公知のものであれば特に限定されるものではない。
【００５０】
なかでも、可視光線の透過性を損なわずに適度な拡散性を確保することが可能な，最も効率よい無機系の白色粒子は平均粒子径が０．１〜１０μｍ，好ましくは２〜５μｍの硫酸バリウムである。なぜなら、硫酸バリウム以外の無機系の白色粒子を添加した場合、光拡散性は向上するが、可視光線の透過性が極端に低下するため、透過性と拡散性がともに高い樹脂組成物を得ることができない。０．１μｍ未満では隠蔽性が低く、１０μｍを超えた場合は適度な光拡散性を得るために多量の粒子を分散させる必要があり、耐衝撃性も低下するため好ましくない。
【００５１】
この硫酸バリウムの割合は，（ａ）オレフィン系樹脂と（ｂ）スチレン系樹脂の合計１００重量部に対して３〜１０重量部である。３重量部未満では，隠蔽性が低く、適度な光拡散性が得られない。また、１０重量部を超えると樹脂組成物、およびその成形体の色調は不透明な白色となり、照明器具カバーなどの光透過部材として使用できなくなるとともに、硫酸バリウムが凝集し成形体の光拡散性に部位ムラが発生するためである。
【００５２】
また、硫酸バリウム単独で適度な光拡散性を得るためには比較的多量の硫酸パリウムを分散させる必要があり、材料費が高くなる。そこで、硫酸バリウム以外の白色微粒子と組み合わせて分散させると、比較的少量の硫酸バリウムで適度な光拡散性を得ることが可能となる。このような無機系の白色添加剤としては酸化チタン（２．７）、酸化亜鉛（２．０１）などがあるが、形状などは特に限定されるものではなく、公知のものであれば特に限定されるものではない。
【００５３】
例えば、硫酸バリウムと、屈折率が２．０以上である無機系の白色添加剤、特に酸化チタンとを併用する場合、（ａ）オレフィン系樹脂と（ｂ）スチレン系樹脂の合計１００重量部に対して０．００００１重量部以上の極微少量の添加で光拡散性を格段に向上させることができる。０．００００１重量部未満では、光拡散性の向上は観察されない。また、酸化チタンは紫外線吸収効果を有しているため、０．００００１重量部以上でも添加すると組成物の耐候性が向上する。
【００５４】
また，（ａ）オレフィン系樹脂と（ｂ）スチレン系樹脂、および（ｃ）オレフィンースチレンブロック共重合体と白色添加剤からなる樹脂組成物に非イオン系の界面活性剤を所定量添加することにより、この組成物および成形体の表面抵抗値が低下し、埃などの付着を抑制することが可能となる。
【００５５】
非イオン系の界面活性剤としては、例えば、ポリオキシエチレンアルキルエ−テル類、ポリオキシエチレンアルキルフェノールエ−テル類．ポリオキシエチレンアルキルアミン・アミド類，ポリオキシエチレンソルビタンアルキルエステル類、アルキルジエタノールアミンなどがあるが、これらに限定されるものではなく、公知のものであれば特に限定されるものではない。
【００５６】
この非イオン系界面活性剤の添加量は、（ａ）オレフィン系樹脂と（ｂ）スチレン系樹脂の合計１００重量部に対して０．１〜３．０重量部，好ましくは０．５〜２．０重量部が好ましい。０．１重量部未満では樹脂組成物の表面抵抗値が低下せず、また３．０重量部を超えて添加すると組成物の色調が黄味を帯びるとともに、可視光線の透過性、および光拡散性も低下する。また表面抵抗値もほぼ一定値となって、これ以下に低下することはないため、材料費が高くなり好ましくない。そのうえ，非イオン系界面活性剤は耐候性に劣る材料であるため、添加量が大きくなるほど樹脂組成物の耐候性も悪＜なる。よって、樹脂組成物、および成形体の埃付着防止と、耐候性をバランスよく両立させるためには、０．５〜２．０重量部の添加量が好ましい。
【００５７】
また、（ａ）オレフィン系樹脂と（ｂ）スチレン系樹脂、および（ｃ）オレフィンースチレンブロック共重合体と白色添加剤からなる樹脂組成物に紫外線吸収剤、もしくは光安定剤を添加することにより、耐候性が著しく改善される。
【００５８】
紫外線吸収剤としては、例えば、ベンゾトリアゾール系、ベンゾフェノン系、サリシレート系、シアノアクリレート系、オギザニリド系、トリアジン系などが、光安定剤としてはヒンダードアミン系、ベンゾエ一卜系などがそれぞれ挙げられるが、これらに限定されるものではなく、公知のものであれば特に限定するものではない。
【００５９】
紫外線吸収剤および光安定剤の添加量は、少なくとも１種、もしくは２種以上を、（ａ）オレフィン系樹脂と（ｂ）スチレン系樹脂の合計１００重量部に対して０．１重量部以上が好ましい。０．１重量部未満では組成物の耐候性は改善されず、０．１重量部以上の範囲で添加量を大きくすれば組成物の色調は黄色味を帯び始めるが、成形体の色調で許される範囲であれば、より長期間に渡って紫外線による劣化を抑制することが可能となる。
【００６０】
また、（ａ）オレフィン系樹脂と（ｂ）スチレン系樹脂、および（ｃ）オレフィンースチレンブロック共重合体と白色添加剤からなる樹脂組成物において、（ａ）成分と（ｂ）成分、それぞれの材料のメルトインデックス（Ｍｌ）値の差が０〜１０、好ましくは０〜５がよい。ＭＩ値の差が１０を超えると、組成物を溶融混練する場合に（ａ）成分と（ｂ）成分の流動性が異なるため、（ａ）成分と（ｂ）成分が十分に相溶しない。よって十分に相溶していない組成物を任意の形状に成形した場合、得られる成形体にムラなどの外観不良が発生したり、剥離が生じやすく、曲げ強度などの物性面も低下する。
【００６１】
樹脂組成物として、（ａ）オレフィン系樹脂１０〜９０重量％と、（ｂ）スチレン系樹脂１０〜９０重量％（（ａ）成分と（ｂ）成分で１００重量％）と、（ａ）成分と（ｂ）成分の合計１００重量部に対して、（ｃ）オレフィンースチレンブロック共重合体２〜２０重量部が含有される樹脂組成物において、この組成物に（ｄ）硫酸バリウム３〜１０重量部、（ｅ）酸化チタン０．００００１重量部以上、（ｆ）アルキルジエタノールアミン０．１〜３重量部、（ｇ）ベンゾトリアゾール系紫外線吸収剤０．１〜０．５重量部、（ｈ）ヒンダードアミン系光安定剤０．１〜０．５重量部を添加した樹脂組成物とする。
【００６２】
このような形態にすれば、可視光線の透過率と拡散性のバランスがよく（暗すぎず、まぶしすぎず、光源のイメージレス）、長期間便用しても紫外線による耐候変色性もなく、かつ埃などがつきに＜く、耐衝撃性に優れた成形体を得るための樹脂組成物となる。
【００６３】
基本的にこの樹脂組成物には、前述の材料の他に、染料、顔料、酸化防止剤、離型剤、難燃剤など、周知の添加剤を添加しても特に問題はなく，また機能性付与は１種だけでなく２種以上組み合わせることも可能である。
【００６４】
本発明の組成物は，各成分の所定量をヘンシェルミキサー、タンブラーなどの混合装置で機械的に混合し，一軸または二軸のスクリュー押出機、バンバリーミキサーなどを用い，１６０〜２６０℃の温度で十分に溶融混練し，その後造粒してペレット化する方法などの公知の一般的方法によって製造される。
【００６５】
成形体の製造方法としては特に限定されず、射出成形、押出成形、ブロー成形、圧縮成形などの公知の方法や、押出成形によりシート状に成形したあと、所望の形状に真空成形、圧空成形、真空圧空成形するなどの熱成形方法を用いることができる。
【００６６】
【実施例】
以下、実施例により本発明を更に詳細に説明するが、本発明はこれらの例に何ら限定されるものではない。
【００６７】
オレフィン系樹脂とスチレン系樹脂、オレフィンースチレンブロック共重合体に所要の添加剤をタンブラーにて混合した。これらをシリンダ径φ６５ｍｍの単独押出機で、温度条件２３０℃にて溶融混練し、ストランドバスで水冷後、カッターにて切断しペレットを得た。
【００６８】
この後、上記ペレットをシリンダー径φ６５ｍｍの単軸押出機で、温度条件２４０℃にて溶融し、Ｔダイから押出し、幅７５０ｍｍ、厚さ１．５ｍｍのシートを得た。このシートを所定の形状に切出し、評価を行った。
【００６９】
表１〜表５に本発明における実施例と比較例を示し、表６（旧表７）に実施例を示す。表１は請求項２に、表２は請求項３に、表３は請求項４、５に、表４は請求項６、７に、表５は請求項８にそれぞれ対応する実施例と比較例である。表６は請求項１０に対応する実施例である。なお請求項９に対応する実施例の紫外線吸収剤として「ベンゾトリアゾール系Ｔｉｎｕｖｉｎ３２９（チバスペシャリティケミカルズ製）を０．２または０．３重量部、また光安定剤としてＴｉｎｕｖｉｎ７８３（チバスペシャリティケミカルズ製）を０．２または０．３重量部添加することがあげられる。
【００７０】
【表１】
0003980285.tif 000002
【００７１】
【表２】
0003980285.tif 000003
【００７２】
【表３】
0003980285.tif 000004
【００７３】
【表４】
0003980285.tif 000005
【００７４】
【表５】
0003980285.tif 000006
【００７６】
【表６】
0003980285.tif 000007
【００７７】
上記表中、スチレン系樹脂は７０重量％、オレフィン系樹脂は３０重量％であり、オレフィン−スチレンブロック共重合体は、スチレン系樹脂とオレフィン系樹脂の合計１００重量部に対して１０重量部である。
【００７８】
また、表中の光線透過率等は以下の方法で測定した。
【００７９】
（１）全光線透過率
測定装置は自記分光光度計（日立製作所、∪−４０００）を使用し、測定データはλ＝５５５ｎｍにおける測定値である。
【００８０】
（２）光拡散率
測定装置はゴニフォトメータ（アペックス社製）を使用し、測定範囲は−８０°
〜＋８０°であり、測定データは−５°、−２０°、−７０°、＋５°、＋２０°，＋７０°の輝度値を数１の計算式に代入して拡散率を求めた。
【００８１】
【数１】
0003980285.tif 000008
【００８２】
（３）耐候性
試験条件は、６０℃＋４００Ｗ水銀灯照射を３０日間行った。試験方法は熱風循環式恒温槽内に設置された水銀灯を点灯させた状態でサンプルを取り付けたドラムを回転させた。測定項目は色差（△Ｅ＊）である。測定装置はカラーコンピュータ（スガ試験機株式会社、ＳＭ−７）を用いた。
（４）表面抵抗値
測定装置はデジタル超高抵抗／微少電流計（Ｒ８３４０、アドバンテスト）を用いた。
【００８３】
【発明の効果】
請求項１記載の樹脂組成物によれば、暗すぎず、まぶしすぎず、光源のイメージレス等、可視光線の透過率と拡散性のバランスがよく、長期間使用しても紫外線による耐候変色性もなく、かつ挨などがつきにくく、耐衝撃性に優れる。
【００８４】
請求項２から請求項１１記載の樹脂組成物によれば、請求項１と同様な効果がある。
【００８５】
請求項１２記載の成形体によれば、請求項１、請求項２、請求項３、請求項４、請求項５、請求項６、請求項７、請求項８、請求項９、請求項１０または請求項１１と同様な効果がある。